(57)【特許請求の範囲】
【請求項１】
光透過性を有する第１の板状部材と、光透過性を有する第２の板状部材とを備え、
前記第１の板状部材の前記第２の板状部材に対向する面には、その反対の面側から入射した光を、反射・散乱させる機能を有する微小な凹凸が設けられており、
前記第２の板状部材の前記第１の板状部材に対向する面とは反対側の面には、前記第１の板状部材に対向する面側から入射した光を、反射・散乱させる機能を有する微小な凹凸が設けられており、
前記第１の板状部材が有する前記凹凸は、規則的に配されたものであり、その平均ピッチが２５μｍ以上１００μｍ以下であり、
前記第２の板状部材が有する前記凹凸は、規則的に配されたものであり、その平均ピッチが１０μｍ以上２５μｍ以下であり、
時計用文字板を平面視した際に同心円状に設けられた複数の前記凹凸を有する前記第１の板状部材を備えるとともに、時計用文字板を平面視した際に互いに略平行に設けられた複数の直線状の前記凹凸を有する前記第２の板状部材を備えることを特徴とする時計用文字板。
【請求項２】
前記第１の板状部材が有する前記凹凸の平均高低差は、１２．５μｍ以上５０μｍ以下である請求項１に記載の時計用文字板。
【請求項３】
前記第２の板状部材が有する前記凹凸の平均高低差は、５μｍ以上１２．５μｍ以下である請求項１または２に記載の時計用文字板。
【請求項４】
請求項１ないし３のいずれかに記載の時計用文字板を備えたことを特徴とする時計。
【発明の詳細な説明】
【技術分野】
【０００１】
本発明は、時計用文字板および時計に関する。
【背景技術】
【０００２】
ソーラー時計（太陽電池を備えた時計）用の文字板には、太陽電池が十分な起電力を発生するのに十分な光量の光を透過させる機能（光透過性）が求められる。このため、従来から、ソーラー時計用文字板としては、透明性の高いプラスチック性の部材が用いられてきた。ところが、プラスチックは、一般に、Ａｕ、Ａｇ等の金属材料等に比べて、高級感に欠け、美的外観に劣っている。このため、プラスチック製の基板上に、接着剤を介して、金属材料で構成され開口部が設けられた金属膜を貼着して得られる文字板が提案されている（例えば、特許文献１参照）。
【０００３】
しかしながら、このような文字板では、優れた光透過性と、美的外観とを両立することが困難であった。すなわち、光の透過性を確保するために、金属膜の開口率（金属膜を平面視したときにおける、金属膜全体に対して開口部の占める面積の割合）を比較的高くすると、開口部の存在が目立ってしまい、金属材料（金属膜）を用いているにもかかわらず、十分に優れた美的外観が得られない。一方、美的外観を向上させる目的で、金属膜の開口率を低くすると、光の透過率が低下し、太陽電池の発電効率が著しく低下する。
【０００４】
また、特に、上記のような方法では、金属膜を基体上に貼着する際に、金属膜にしわが生じ易く、このようなしわの発生を防止するために、慎重に貼着作業を行う必要があり、文字板の生産性は極端に低いものとなる。また、十分慎重に貼着作業を行った場合でも、比較的小さなしわ等は、その発生を十分に防止するのが困難であり、金属膜の開口率が低い場合であっても、得られる文字板の美的外観を十分に優れたものとするのが極めて困難であった。また、上記のような方法では、比較的高い割合で不良品が発生してしまうため、生産の歩留り、省資源の観点からも好ましくない。上記のような問題は、金属膜が比較的薄いもの（例えば、１０μｍ以下）である場合に、特に顕著になる。また、金属膜が比較的薄いもの（例えば、１０μｍ以下）である場合、貼着作業を行う際に、金属膜が破れ易く、文字板の生産性、生産コスト、省資源の観点から不利であるとともに、破れた金属膜の一部が微粒子として雰囲気中に飛散することがあり、人体の健康に対する懸念もある。
【先行技術文献】
【特許文献】
【０００５】
【特許文献１】特開平１１−３２６５４９号公報（第３頁右欄第３５行目〜第４頁左欄第１１行目参照）
【発明の概要】
【発明が解決しようとする課題】
【０００６】
本発明の目的は、光の透過性に優れるとともに、美的外観に優れた時計用文字板を提供すること、また、前記時計用文字板を備えた時計を提供することにある。
【課題を解決するための手段】
【０００７】
このような目的は下記の本発明により達成される。
本発明の時計用文字板は、光透過性を有する第１の板状部材と、光透過性を有する第２の板状部材とを備え、
前記第１の板状部材の前記第２の板状部材に対向する面には、その反対の面側から入射した光を、反射・散乱させる機能を有する微小な凹凸が設けられており、
前記第２の板状部材の前記第１の板状部材に対向する面とは反対側の面には、前記第１の板状部材に対向する面側から入射した光を、反射・散乱させる機能を有する微小な凹凸が設けられており、
前記第１の板状部材が有する前記凹凸は、規則的に配されたものであり、その平均ピッチが２５μｍ以上１００μｍ以下であり、
前記第２の板状部材が有する前記凹凸は、規則的に配されたものであり、その平均ピッチが１０μｍ以上２５μｍ以下であり、
時計用文字板を平面視した際に同心円状に設けられた複数の前記凹凸を有する前記第１の板状部材を備えるとともに、時計用文字板を平面視した際に互いに略平行に設けられた複数の直線状の前記凹凸を有する前記第２の板状部材を備えることを特徴とする。
これにより、光の透過性（光透過性）に優れるとともに、美的外観に優れた時計用文字板を提供することができる。
【０００８】
本発明の時計用文字板では、前記第１の板状部材が有する前記凹凸の平均高低差は、１２．５μｍ以上５０μｍ以下であることが好ましい。
これにより、時計用文字板の美的外観を特に優れたものとすることができる。
【００１０】
本発明の時計用文字板では、前記第２の板状部材が有する前記凹凸の平均高低差は、５μｍ以上１２．５μｍ以下であることが好ましい。
これにより、時計用文字板の美的外観を特に優れたものとすることができる。
本発明の時計は、本発明の時計用文字板を備えたことを特徴とする。
これにより、美的外観に優れた時計を提供することができる。また、外部からの光が、時計用文字板を効率よく透過することができるため、外部からの光を有効に利用することが可能な時計（例えば、ソーラー時計等）を提供することができる。
【発明の効果】
【００１１】
本発明によれば、光の透過性に優れるとともに、美的外観に優れた時計用文字板を提供すること、また、前記時計用文字板を備えた時計を提供することができる。
【図面の簡単な説明】
【００１２】
【図１】本発明の時計用文字板の好適な実施形態を示す断面図である。
【図２】第１の板状部材が有する凹凸の配置パターンの例を模式的に示す平面図である。
【図３】第１の板状部材が有する凹凸の配置パターンの例を模式的に示す平面図である。
【図４】第２の板状部材が有する凹凸の配置パターンの例を模式的に示す平面図である。
【図５】第２の板状部材が有する凹凸の配置パターンの例を模式的に示す平面図である。
【図６】第２の板状部材が有する凹凸の配置パターンの例を模式的に示す平面図である。
【図７】本発明の時計（携帯時計）の好適な実施形態を示す部分断面図である。
【図８】比較例５の時計用文字板が有する凹凸の配置パターンの例を模式的に示す平面図である。
【発明を実施するための形態】
【００１３】
以下、本発明の好適な実施形態について、添付図面を参照しつつ説明する。
まず、本発明の時計用文字板の好適な実施形態について説明する。
＜時計用文字板＞
図１は、本発明の時計用文字板の好適な実施形態を示す断面図、図２、図３は、第１の板状部材が有する凹凸の配置パターンの例を模式的に示す平面図、図４〜図６は、第２の板状部材が有する凹凸の配置パターンの例を模式的に示す平面図である。
【００１４】
図１に示すように、時計用文字板１は、光透過性を有する第１の板状部材１１と、光透過性を有する第２の板状部材１２とを備えている。そして、第１の板状部材１１の第２の板状部材１２に対向する面（第２の面）１１２には、その反対の面（第１の面）１１１側から入射した光を、反射・散乱させる機能を有する微小な凹凸１１３が設けられており、第２の板状部材１２の第１の板状部材１１に対向する面（第１の面）１２１とは反対側の面（第２の面）１２２には、第１の板状部材１１に対向する面（第１の面）１２１側から入射した光を、反射・散乱させる機能を有する微小な凹凸１２３が設けられている。
【００１５】
時計用文字板の構成をこのようなものとすることにより、時計用文字板全体としての、光の透過性および美的外観をいずれも優れたものとすることができることを、本発明者は鋭意研究の結果見出した。
時計用文字板１は、第１の板状部材１１の第１の面１１１側が観察者側（外表面側）を向くようにして用いられるものである。
【００１６】
［第１の板状部材］
第１の板状部材１１は、光透過性を有する材料で構成されたものである。本発明において、「光透過性を有する」とは、可視光領域（３８０〜７８０ｎｍの波長領域）の光の少なくとも一部を透過する性質を有することを指し、好ましくは可視光領域の光の透過率が５０％以上であり、より好ましくは可視光領域の光の透過率が６０％以上である。このような光の透過率は、例えば、光源として、白色蛍光灯（東芝社製、検査用蛍光灯  ＦＬ２０Ｓ−Ｄ６５）を用い、１０００ルクス下で、測定対象の部材（または時計用文字板）と同一形状のソーラーセル（太陽電池）のみで発電した際の電流値（Ｘ）に対する、当該ソーラーセルの光源側の面に測定対象である部材（または時計用文字板）を載せた以外は、前記と同一の状態で発電した際の電流値（Ｙ）の比率（（Ｙ／Ｘ）×１００［％］）を、採用することができる。以下、本明細書中において、特に断りのない限り、「光の透過率」とは、このような条件で求められる値のことを指す。
【００１７】
第１の板状部材１１を構成する材料としては、例えば、各種プラスチック材料、各種ガラス材料等が挙げられるが、第１の板状部材１１は、主としてプラスチック材料で構成されたものであるのが好ましい。プラスチック材料は、一般に、成形性（成形の自由度）に優れており、種々の形状の時計用文字板１の製造に好適に適用することができる。また、第１の板状部材１１がプラスチック材料で構成されたものであると、時計用文字板１の製造コスト低減に有利である。また、プラスチック材料は、一般に、光（可視光）の透過性に優れるとともに、電波の透過性にも優れているため、第１の板状部材１１がプラスチック材料で構成されたものであると、時計用文字板１を、後述するような電波時計に好適に適用することができる。以下の説明では、第１の板状部材１１が主としてプラスチック材料で構成された例を、中心に説明する。なお、本発明では、「主として」とは、対象としている部位（部材）を構成する材料のうち最も含有量の多い成分を指し、その含有量は特に限定されないが、対象としている部位（部材）を構成する材料の６０ｗｔ％以上であることが好ましく、８０ｗｔ％以上であることがより好ましく、９０ｗｔ％以上であることがさらに好ましい。
【００１８】
第１の板状部材１１を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、第１の板状部材１１は、主として、ポリカーボネートおよび／またはアクリロニトリル−ブタジエン−スチレン共重合体で構成されたものであるのが好ましい。これにより、時計用文字板１全体としての強度を特に優れたものとすることができる。また、第１の板状部材１１の成形の自由度が増す（成形のし易さが向上する）ため、より複雑な形状の時計用文字板１であっても、容易かつ確実に製造することができる。また、ポリカーボネートは、各種プラスチック材料の中でも比較的安価で、時計用文字板１の生産コストのさらなる低減に寄与することができる。また、ＡＢＳ樹脂は、特に優れた耐薬品性も有しており、時計用文字板１全体としての耐久性をさらに向上されることができる。
【００１９】
なお、第１の板状部材１１は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。例えば、第１の板状部材１１が着色剤を含む材料で構成されたものであると、時計用文字板１の色のバリエーションを広げることができる。
【００２０】
第１の板状部材１１は、各部位でその組成が実質的に均一な組成を有するものであってもよいし、部位によって組成の異なるものであってもよい。
第１の板状部材１１の屈折率（絶対屈折率）は、１．５００以上１．６５０以下であるのが好ましく、１．５５０以上１．６００以下であるのがより好ましい。これにより、後に詳述するような光の反射・散乱を好適に生じさせることができ、時計用文字板１の美的外観および光の透過性をいずれも優れたものとすることができる。
第１の板状部材１１は、第１の面１１１とは反対側の主面である第２の面１１２に、第１の面１１１側から入射した光を、反射・散乱させる機能を有する微小な凹凸１１３を有するものである。
【００２１】
ところで、第１の板状部材１１は、光透過性を有するものであるため、時計用文字板１の外部からの光（図１中上側からの光）の一部は、第１の板状部材１１の内部に進入することとなる。第１の板状部材１１の内部に進入した光は、第１の面１１１側から第２の面１１２側に向かって進行し、その一部は、第２の面１１２側から出射する（すなわち、第１の板状部材１１を透過する）ことになるが、他の一部は、第２の面１１２に設けられた凹凸１１３により、反射・散乱する。これにより、一旦、第１の面１１１側から第１の板状部材１１内部に進入した光を、再び、第１の面１１１側から出射させることができる。
【００２２】
凹凸１１３は、いかなる配置のものであってもよいが、第１の板状部材１１を平面視した際に、規則的に配置されたものであるのが好ましい。これにより、時計用文字板１の各部位（平面視した際の各部位）における、不本意な色むら等が発生するのを効果的に防止することができる。
凹凸１１３の配置パターン（平面視した際の配置パターン）としては、例えば、凸条、多数の溝が同心円状に配置されたパターン（図２参照）、凸条、溝が渦巻状に配置されたパターン（図３参照）等が挙げられる。また、後に詳述する第２の板状部材１２が有する凹凸１２３の配置パターンとして例示するようなものであってもよい。
【００２３】
中でも、凹凸１１３の配置パターンとしては、凸条、溝が同心円状に配置されたパターンが特に好ましい。これにより、時計用文字板１の美的外観を特に優れたものとすることができる。
凹凸１１３のピッチ（特に、第２の面１１２上において、凸条、溝の長手方向に垂直な方向についてのピッチ）Ｐ１の平均値（平均ピッチ）は、特に限定されないが、２５μｍ以上１００μｍ以下であるのが好ましく、３０μｍ以上７０μｍ以下であるのがより好ましい。凹凸１１３のピッチＰ１の平均値（平均ピッチ）が前記範囲内の値であると、時計用文字板１の美的外観を特に優れたものとすることができる。
【００２４】
また、凹凸１１３の高低差（凸部（凸条）の頂部と凹部（溝）の底部との高低差）Ｈ１の平均値（平均高低差）は、特に限定されないが、１２．５μｍ以上５０μｍ以下であるのが好ましく、１５μｍ以上３５μｍ以下であるのがより好ましい。凹凸１１３の高低差Ｈ１の平均値（平均高低差）が前記範囲内の値であると、時計用文字板１としての光の透過率を十分に高いものとしつつ、時計用文字板１の美的外観を特に優れたものとすることができる。
【００２５】
また、図示の構成では、凹凸１１３の断面形状（凸条、溝の長手方向に対して垂直な断面での形状）は、二等辺三角形状をなすものである。凹凸１１３の断面形状がこのようなものであると、第１の面１１１側から入射した光を適度に反射・散乱させることができ、時計用文字板１の光の透過性と美的外観とを、特に高いレベルで両立することができる。
凹凸１１３の頂点の角度（図中のθ１）は、特に限定されないが、７０°以上１００°以下であるのが好ましく、９０°であるのがより好ましい。これにより、第１の面１１１側から入射した光を適度に反射・散乱させることができ、時計用文字板１の光の透過性と美的外観とを、非常に高いレベルで両立することができる。
【００２６】
また、第１の板状部材１１の第１の面１１１は、比較的平坦（平滑）なものであるのが好ましい。これにより、時計用文字板１の美的外観は特に優れたものとなる。また、第１の板状部材１１の第１の面１１１には、放射状や渦目等の文様が設けられていてもよい。これにより、時計用文字板１のデザインのバリエーションを広げることができ、時計用文字板１の美的外観を特に優れたものとすることができる。第１の面１１１の表面粗さＲａは、０．００１μｍ以上５．０μｍ以下であるのが好ましく、０．００１μｍ以上２．５μｍ以下であるのがより好ましい。これにより、上記のような効果はさらに顕著なものとして発揮される。
【００２７】
また、第１の板状部材１１の形状、大きさは、特に限定されず、通常、製造すべき時計用文字板１の形状、大きさに基づいて決定される。なお、図示の構成では、第１の板状部材１１は、平板状をなすものであるが、例えば、湾曲板状等をなすものであってもよい。
第１の板状部材１１の平均厚さは、特に限定されないが、５０μｍ以上５００μｍ以下であるのが好ましく、１００μｍ以上４５０μｍ以下であるのがより好ましく、１５０μｍ以上４００μｍ以下であるのがさらに好ましい。第１の板状部材１１の平均厚さが前記範囲内の値であると、時計用文字板１をソーラー時計に適用する場合に、時計用文字板１の光透過性を十分に高いものとしつつ、太陽電池の自色が透けて見えるのをより効果的に防止することができ、美的外観（高級感）を特に優れたものとすることができる。また、第１の板状部材１１の平均厚さが前記範囲内の値であると、時計用文字板１が適用される時計が、厚型化するのを効果的に防止しつつ、時計用文字板１の機械的強度、形状の安定性等を十分に優れたものとすることができる。
また、第１の板状部材１１は、いかなる方法で成形されたものであってもよいが、第１の板状部材１１の成形方法としては、例えば、圧縮成形、押出成形、射出成形、光造形等が挙げられる。また、凹凸の無い板状部材を用意し、これに切削加工等の処理を施し、凹凸１１３が設けられた第１の板状部材１１を製造してもよい。
【００２８】
［第２の板状部材］
第２の板状部材１２は、光透過性を有する材料で構成されたものである。
第２の板状部材１２を構成する材料としては、例えば、各種プラスチック材料、各種ガラス材料等が挙げられるが、第２の板状部材１２は、主としてプラスチック材料で構成されたものであるのが好ましい。プラスチック材料は、一般に、成形性（成形の自由度）に優れており、種々の形状の時計用文字板１の製造に好適に適用することができる。また、第２の板状部材１２がプラスチック材料で構成されたものであると、時計用文字板１の製造コスト低減に有利である。また、プラスチック材料は、一般に、光（可視光）の透過性に優れるとともに、電波の透過性にも優れているため、第２の板状部材１２がプラスチック材料で構成されたものであると、時計用文字板１を、後述するような電波時計に好適に適用することができる。以下の説明では、第２の板状部材１２が主としてプラスチック材料で構成された例を、中心に説明する。
【００２９】
第２の板状部材１２を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、第２の板状部材１２は、主として、ポリメチルメタクリレートおよび／またはポリエチレンテレフタレートで構成されたものであるのが好ましい。これにより、時計用文字板１全体としての強度を特に優れたものとすることができる。また、第２の板状部材１２の成形の自由度が増す（成形のし易さが向上する）ため、より複雑な形状の時計用文字板１であっても、容易かつ確実に製造することができる。
【００３０】
なお、第２の板状部材１２は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。例えば、第２の板状部材１２が着色剤を含む材料で構成されたものであると、時計用文字板１の色のバリエーションを広げることができる。
【００３１】
第２の板状部材１２は、各部位でその組成が実質的に均一な組成を有するものであってもよいし、部位によって組成の異なるものであってもよい。
第２の板状部材１２の屈折率（絶対屈折率）は、１．４５０以上１．６５０以下であるのが好ましく、１．４７０以上１．６００以下であるのがより好ましい。これにより、後に詳述するような光の反射・散乱を好適に生じさせることができ、時計用文字板１の美的外観および光の透過性をいずれも優れたものとすることができる。
第２の板状部材１２は、第１の面１２１とは反対側の主面である第２の面１２２に、第１の面１２１側から入射した光を、反射・散乱させる機能を有する微小な凹凸１２３を有するものである。
【００３２】
ところで、第２の板状部材１２は、光透過性を有するものであるため、第１の板状部材１１を透過した光の一部は、第２の板状部材１２の内部に進入することとなる。第２の板状部材１２の内部に進入した光は、第１の面１２１側から第２の面１２２側に向かって進行し、その一部は、第２の面１２２側から出射する（すなわち、第２の板状部材１２を透過する）ことになるが、他の一部は、第２の面１２２に設けられた凹凸１２３により、反射・散乱する。これにより、一旦、第１の面１２１側から第２の板状部材１２内部に進入した光を、再び、第１の面１２１側から第１の板状部材に向って出射させることができる。このように、第１の板状部材１１に向って出射した光は、さらに第１の板状部材１１の第２の面１１２、第１の面１１１で反射、散乱等を生じる。このように、時計用文字板１では、入射した光が、第１の板状部材１１および第２の板状部材１２により、複雑に、反射、散乱、透過等をすることにより、時計用文字板１全体としての光透過率（時計用文字板１に照射された光のうち第２の板状部材１２の第２の面１２２側から出射する光の割合）を十分に高いものとしつつ、時計用文字板１の背面側（図１中、時計用文字板１よりも下側）の様子を、観察者に視認させにくくすることができる。その結果、時計用文字板１全体としての光透過性を優れたものとしつつ、時計用文字板１の美的外観を優れたものとすることができる。
【００３３】
凹凸１２３は、いかなる配置のものであってもよいが、第２の板状部材１２を平面視した際に、規則的に配置されたものであるのが好ましい。これにより、時計用文字板１の各部位（平面視した際の各部位）における、不本意な色むら等が発生するのを効果的に防止することができる。
凹凸１２３の配置パターン（平面視した際の配置パターン）としては、例えば、一次元方向に多数の凸条および溝が配置されたパターン（図４参照）、二次元方向に多数の凸条および溝が配置されたパターン（図５、図６参照）等が挙げられる。また、前述した第１の板状部材１１が有する凹凸１１３の配置パターンとして例示するようなものであってもよい。
【００３４】
中でも、凹凸１２３の配置パターンとしては、時計用文字板１を平面視した際に、略平行に設けられた複数の直線状の凸条および溝を有するものであるのが特に好ましい。これにより、時計用文字板１の美的外観を特に優れたものとすることができる。
特に、第１の板状部材１１の凹凸１１３の凹凸パターンが、複数の凸条、溝が同心円状に配置されたパターンである場合において、第２の板状部材１２の凹凸１２３の凹凸パターンが略平行に設けられた複数の直線状の凸条および溝を有するものである場合には、上記のような効果がより顕著に発揮される。
【００３５】
凹凸１２３のピッチ（特に、第２の面１２２上において、凸条、溝の長手方向に垂直な方向についてのピッチ）Ｐ２の平均値（平均ピッチ）は、特に限定されないが、１０μｍ以上２５μｍ以下であるのが好ましく、１３μｍ以上２３μｍ以下であるのがより好ましい。凹凸１２３のピッチＰ２の平均値（平均ピッチ）が前記範囲内の値であると、時計用文字板１の美的外観を特に優れたものとすることができる。
【００３６】
また、凹凸１２３の高低差（凸部（凸条）の頂部と凹部（溝）の底部との高低差）Ｈ２の平均値（平均高低差）は、特に限定されないが、５μｍ以上１２．５μｍ以下であるのが好ましく、６．５μｍ以上１１．５μｍ以下であるのがより好ましい。凹凸１２３の高低差Ｈ２の平均値（平均高低差）が前記範囲内の値であると、時計用文字板１としての光の透過率を十分に高いものとしつつ、時計用文字板１の美的外観を特に優れたものとすることができる。
【００３７】
また、図示の構成では、凹凸１２３の断面形状（凸条、溝の長手方向に対して垂直な断面での形状）は、二等辺三角形状をなすものである。凹凸１２３の断面形状がこのようなものであると、第１の面１２１側から入射した光を適度に反射・散乱させることができ、時計用文字板１の光の透過性と美的外観とを、特に高いレベルで両立することができる。
凹凸１２３の頂点の角度（図中のθ２）は、特に限定されないが、７０°以上１００°以下であるのが好ましく、９０°であるのがより好ましい。これにより、第１の面１２１側から入射した光を適度に反射・散乱させることができ、時計用文字板１の光の透過性と美的外観とを、非常に高いレベルで両立することができる。
【００３８】
また、第２の板状部材１２の第１の面１２１は、比較的平坦（平滑）なものであるのが好ましい。これにより、時計用文字板１の美的外観は特に優れたものとなる。また、第２の板状部材１２の第１の面１２１には、放射状や渦目等の文様が設けられていてもよい。これにより、時計用文字板１のデザインのバリエーションを広げることができ、時計用文字板１の美的外観を特に優れたものとすることができる。第１の面１２１の表面粗さＲａは、０．００１μｍ以上５．０μｍ以下であるのが好ましく、０．００１μｍ以上２．５μｍ以下であるのがより好ましい。これにより、上記のような効果はさらに顕著なものとして発揮される。
また、第２の板状部材１２の形状、大きさは、特に限定されず、通常、製造すべき時計用文字板１の形状、大きさに基づいて決定される。なお、図示の構成では、第２の板状部材１２は、平板状をなすものであるが、例えば、湾曲板状等をなすものであってもよい。
【００３９】
第２の板状部材１２の平均厚さは、特に限定されないが、５０μｍ以上１００μｍ以下であるのが好ましく、５５μｍ以上９５μｍ以下であるのがより好ましく、６０μｍ以上９０μｍ以下であるのがさらに好ましい。第２の板状部材１２の平均厚さが前記範囲内の値であると、時計用文字板１をソーラー時計に適用する場合に、時計用文字板１の光透過性を十分に高いものとしつつ、太陽電池の自色が透けて見えるのをより効果的に防止することができ、美的外観（高級感）を特に優れたものとすることができる。また、第２の板状部材１２の平均厚さが前記範囲内の値であると、時計用文字板１が適用される時計が、厚型化するのを効果的に防止しつつ、時計用文字板１の機械的強度、形状の安定性等を十分に優れたものとすることができる。
【００４０】
また、第２の板状部材１２は、いかなる方法で成形されたものであってもよいが、第２の板状部材１２の成形方法としては、例えば、圧縮成形、押出成形、射出成形、光造形等が挙げられる。また、凹凸の無い板状部材を用意し、これに切削加工等の処理を施し、凹凸１２３が設けられた第２の板状部材１２を製造してもよい。
本実施形態の時計用文字板１は、第１の板状部材１１と第２の板状部材１２とが密着したものである。
【００４１】
時計用文字板１の平均厚さは、特に限定されないが、１５０μｍ以上６００μｍ以下であるのが好ましく、２００μｍ以上６００μｍ以下であるのがより好ましく、３００μｍ以上５００μｍ以下であるのがさらに好ましい。時計用文字板１の平均厚さが前記範囲内の値であると、時計用文字板１が適用される時計が、厚型化するのを効果的に防止しつつ、時計用文字板１の機械的強度、形状の安定性等を十分に優れたものとすることができる。
【００４２】
図示の構成では、第１の板状部材と第２の板状部材とが密着しているが、第１の板状部材１１と第２の板状部材１２とは、密着しておらず、これらの間に所定の空隙が設けられていてもよい。
また、時計用文字板１は、図示しないコート層を有するものであってもよい。
上述したように、時計用文字板１は、美的外観に優れるとともに、光の透過性にも優れている。このため、時計用文字板１は、ソーラー時計（太陽電池を内蔵する時計）等に好適に適用することができる。
また、時計用文字板１は、耐久性にも優れているため、携帯時計（例えば、腕時計）に好適に適用することができる。
【００４３】
＜時計＞
次に、上述したような本発明の時計用文字板を備えた本発明の時計について説明する。
本発明の時計は、上述したような本発明の時計用文字板を有するものである。上述したように、本発明の時計用文字板は、光透過性および装飾性（美的外観）に優れたものである。このため、このような時計用文字板を備えた本発明の時計は、ソーラー時計としての求められる要件を十分に満足することができる。なお、本発明の時計を構成する時計用文字板（本発明の時計用文字板）以外の部品としては、公知のものを用いることができるが、以下に、本発明の時計の構成の一例について説明する。
【００４４】
図７は、本発明の時計（腕時計）の好適な実施形態を示す断面図である。
図７に示すように、本実施形態の腕時計（携帯時計）１００は、胴（ケース）８２と、裏蓋８３と、ベゼル（縁）８４と、ガラス板（カバーガラス）８５とを備えている。また、ケース８２内には、前述したような本発明の時計用文字板１と、太陽電池９４と、ムーブメント８１とが収納されており、さらに、図示しない針（指針）等が収納されている。時計用文字板１は、太陽電池９４と、ガラス板（カバーガラス）８５との間に設けられており、第１の板状部材１１の第１の面１１１が、ガラス板（カバーガラス）８５側を向くように配置されている。
【００４５】
ガラス板８５は、通常、透明性の高い透明ガラスやサファイア等で構成されている。これにより、本発明の時計用文字板１の審美性を十分に発揮させることができるとともに、太陽電池９４に十分な光量の光を入射させることができる。
ムーブメント８１は、太陽電池９４の起電力を利用して、指針を駆動する。
図７中では省略しているが、ムーブメント８１内には、例えば、太陽電池９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
【００４６】
また、ムーブメント８１は、図示しない電波受信用のアンテナを備えている。そして、受信した電波を用いて時刻調整等を行う機能を有している。
太陽電池９４は、光エネルギーを電気エネルギーに変換する機能を有する。そして、太陽電池９４で変換された電気エネルギーは、ムーブメントの駆動等に利用される。
太陽電池９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００４７】
胴８２には巻真パイプ８６が嵌入・固定され、この巻真パイプ８６内にはりゅうず８７の軸部８７１が回転可能に挿入されている。
胴８２とベゼル８４とは、プラスチックパッキン８８により固定され、ベゼル８４とガラス板８５とはプラスチックパッキン８９により固定されている。
また、胴８２に対し裏蓋８３が嵌合（または螺合）されており、これらの接合部（シール部）９３には、リング状のゴムパッキン（裏蓋パッキン）９２が圧縮状態で介挿されている。この構成によりシール部９３が液密に封止され、防水機能が得られる。
【００４８】
りゅうず８７の軸部８７１の途中の外周には溝８７２が形成され、この溝８７２内にはリング状のゴムパッキン（りゅうずパッキン）９１が嵌合されている。ゴムパッキン９１は巻真パイプ８６の内周面に密着し、該内周面と溝８７２の内面との間で圧縮される。この構成により、りゅうず８７と巻真パイプ８６との間が液密に封止され防水機能が得られる。なお、りゅうず８７を回転操作したとき、ゴムパッキン９１は軸部８７１と共に回転し、巻真パイプ８６の内周面に密着しながら周方向に摺動する。
上記のような携帯時計（腕時計）は、各種時計の中でも特に優れた耐久性（例えば、耐衝撃性等）が求められるものであるため、優れた美的外観とともに、優れた耐久性が得られる本発明を、より好適に適用することができる。
【００４９】
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
以上、本発明の好適な実施形態について説明したが、本発明は上記のようなものに限定されるものではない。
【００５０】
例えば、本発明の時計用文字板、時計では、各部の構成は、同様の機能を発揮する任意の構成のものに置換することができ、また、任意の構成を付加することもできる。例えば、各種印刷法により形成された印刷部を有するものであってもよい。また、第１の板状部材および／または第２の板状部材の表面には、少なくとも１つの層が設けられていてもよい。このような層は、例えば、時計用文字板の使用時等において除去されるものであってもよい。
【００５１】
また、前述した実施形態では、第１の板状部材が有する凹凸は、第２の面の全体に設けられたものとして説明したが、凹凸は、第２の面の一部にのみ選択的に設けられたものであってもよい。また、同様に、第２の板状部材が有する凹凸は、第２の面の全体に設けられたものとして説明したが、凹凸は、第２の面の一部にのみ選択的に設けられたものであってもよい。
【実施例】
【００５２】
次に、本発明の具体的実施例について説明する。
１．時計用文字板の製造
以下に示すような方法で、各実施例および各比較例について、１００個ずつの時計用文字板（腕時計用文字板）を製造した。
（実施例１）
まず、ポリカーボネートを用いて、射出成形により、腕時計用文字板の形状を有する母材を作製し、その後、必要箇所を型抜きし、不要なバリ等を切削、研磨することにより第１の板状部材を得た。得られた第１の板状部材は、略円盤状をなし、直径：２７ｍｍ×平均厚さ：２５０μｍであった。また、得られた第１の板状部材は、一方の主面である第１の面が平坦で、第１の面の表面粗さＲａが０．０７μｍであり、第１の面とは反対側の主面である第２の面の全体にわたって、規則的に、同心円状に設けられた複数の凸条および溝からなる凹凸のパターンを有するものであった（図２参照）。凹凸のピッチは５０μｍであった。また、凹凸の高低差（凸条の頂部と溝の底部との高低差）は２５μｍであった。凹凸の断面形状は、二等辺三角形状をなすものであり、凹凸の頂点の角度（図１中のθ１）は、９０°であった。
【００５３】
次に、ポリカーボネートを用いて、射出成形により、腕時計用文字板の形状を有する母材を作製し、その後、必要箇所を型抜きし、不要なバリ等を切削、研磨することにより第２の板状部材を得た。得られた第２の板状部材は、略円盤状をなし、直径：２７ｍｍ×平均厚さ：２５０μｍであった。また、得られた第２の板状部材は、一方の主面である第１の面が平坦で、第１の面の表面粗さＲａが０．０７μｍであり、第１の面とは反対側の主面である第２の面の全体にわたって、一次元方向に平行に設けられた複数の直線状の凸条および溝からなる凹凸のパターン（規則的な凹凸パターン）を有するものであった（図４参照）。凹凸のピッチは１９μｍであった。また、凹凸の高低差（凸条の頂部と溝の底部との高低差）は９．５μｍであった。凹凸の断面形状は、二等辺三角形状をなすものであり、凹凸の頂点の角度（図１中のθ２）は、９０°であった。
その後、第１の板状部材の第２の面と、第２の板状部材の第１の面とが接触するように重ね合わせることにより、時計用文字板を得た。
（実施例２〜１４）
第１の板状部材、第２の板状部材の構成材料・平均厚さ、第１の板状部材、第２の板状部材が有する凹凸の条件を表１に示すものとなるようにした以外は、前記実施例１と同様にして、腕時計用文字板を製造した。
【００５４】
（比較例１）
第２の板状部材を製造せず、第１の板状部材のみで構成されるものとした以外は、前記実施例１と同様にして時計用文字板を製造した。
（比較例２）
第１の板状部材を製造せず、第２の板状部材のみで構成されるものとした以外は、前記実施例１と同様にして時計用文字板を製造した。
【００５５】
（比較例３）
第１の板状部材の平均厚さを表１に示すように変更した以外は、前記比較例１と同様にして時計用文字板を製造した。
（比較例４）
第２の板状部材の平均厚さを表１に示すように変更した以外は、前記比較例２と同様にして時計用文字板を製造した。
【００５６】
（比較例５）
ポリカーボネートを用いて、射出成形により、腕時計用文字板の形状を有する母材を作製し、その後、必要箇所を型抜きし、不要なバリ等を切削、研磨することにより時計用文字板を得た。得られた時計用文字板は、略円盤状をなし、直径：２７ｍｍ×平均厚さ：５００μｍであった。また、得られた時計用文字板は、一方の主面である第１の面が平坦で、第１の面の表面粗さＲａが０．０７μｍであり、第１の面とは反対側の主面である第２の面の全体にわたって、規則的に、同心円状に設けられた複数の凸条および溝からなる凹凸のパターンと、一次元方向に平行に設けられた複数の直線状の凸条および溝からなる凹凸のパターン（規則的な凹凸パターン）とが重ね合わせられた凹凸のパターンを有するものであった（図８参照）。同心円状に設けられた凹凸のピッチは５０μｍであった。また、同心円状に設けられた凹凸の高低差（凸条の頂部と溝の底部との高低差）は２５μｍであった。同心円状に設けられた凹凸の断面形状は、二等辺三角形状をなすものであり、凹凸の頂点の角度は、９０°であった。一次元方向に平行に設けられた複数の直線状の凹凸のピッチは１９μｍであった。また、一次元方向に平行に設けられた複数の直線状の凹凸の高低差（凸条の頂部と溝の底部との高低差）は９．５μｍであった。一次元方向に平行に設けられた複数の直線状の凹凸の断面形状は、二等辺三角形状をなすものであり、凹凸の頂点の角度は、９０°であった。
【００５７】
（比較例６）
ポリカーボネートを用いて、射出成形により、腕時計用文字板の形状を有する母材を作製し、その後、必要箇所を型抜きし、不要なバリ等を切削、研磨することにより時計用文字板を得た。得られた時計用文字板は、略円盤状をなし、直径：２７ｍｍ×平均厚さ：５００μｍであった。また、得られた時計用文字板は、一方の主面である第１の面の全体にわたって、規則的に、同心円状に設けられた複数の凸条および溝からなる凹凸のパターンを有するものであった（図２参照）。第１の面に設けられた凹凸のピッチは５０μｍであった。また、第１の面に設けられた凹凸の高低差（凸条の頂部と溝の底部との高低差）は２５μｍであった。第１の面に設けられた凹凸の断面形状は、二等辺三角形状をなすものであり、凹凸の頂点の角度は、９０°であった。
【００５８】
また、得られた時計用文字板は、第１の面とは反対側の主面である第２の面の全体にわたって、一次元方向に平行に設けられた複数の直線状の凸条および溝からなる凹凸のパターン（規則的な凹凸パターン）を有するものであった（図４参照）。第２の面に設けられた凹凸のピッチは１９μｍであった。また、第２の面に設けられた凹凸の高低差（凸条の頂部と溝の底部との高低差）は９．５μｍであった。第２の面に設けられた凹凸の断面形状は、二等辺三角形状をなすものであり、凹凸の頂点の角度は、９０°であった。
なお、前記各実施例および各比較例で用いた板状部材は、光源として白色蛍光灯（東芝社製、検査用蛍光灯  ＦＬ２０Ｓ−Ｄ６５）を用いた際の、可視光の透過率が、いずれも、６０％以上であった。
【００５９】
各実施例および各比較例の時計用文字板の構成を表１にまとめて示す。なお、表中、ポリカーボネートをＰＣで示し、アクリロニトリル−ブタジエン−スチレン共重合体（ＡＢＳ樹脂）をＡＢＳ、アクリル系樹脂をＡｃで示した。なお、表１中、「凹凸の配置パターン」の欄には、図２に示すように、複数の凸条、溝が同心円状に配置されたパターンを「ａ」で示し、図３に示すように、凸条、溝が渦巻状に配置されたパターンを「ｂ」で示し、図４に示すように、一次元方向に多数の凸条および溝が配置されたパターンを「ｃ」で示し、図５に示すように、二次元方向に多数の凸条および溝が配置されたパターンを「ｄ」で示し、図６に示すように、二次元方向に多数の凸条および溝が配置されたパターンを「ｅ」で示し、図８に示すようなパターンを「ｆ」で示した。また、時計用文字板の各部位は、いずれも、表１に示す成分を主成分として構成されたものであり、それ以外の成分の含有率が０．１ｗｔ％未満であった。また、比較例５、６については、時計用文字板の構成を第１の板状部材の欄に示した。
【００６０】
【表１】
0005671987.tif 000002
【００６１】
２．腕時計用文字板の外観評価
前記各実施例および各比較例で製造した各腕時計用文字板について、目視による観察を行い、これらの外観を以下の７段階の基準に従い、評価した。なお、各実施例の時計用文字板については、第１の板状部材の第１の面側から観察を行い、比較例１〜５の時計用文字板については、平坦面（凹凸が設けられた面とは反対の面）側から観察を行い、比較例６の時計用文字板については、同心円状に設けられた複数の凸条および溝からなる凹凸のパターンが設けられた面側から観察を行った。
【００６２】
Ａ：極めて優れた外観を有している。
Ｂ：非常に優れた外観を有している。
Ｃ：優れた外観を有している。
Ｄ：良好な外観を有している。
Ｅ：外観がやや不良。
Ｆ：外観が不良。
Ｇ：外観が極めて不良。
【００６３】
３．腕時計用文字板の光透過性評価
前記各実施例および各比較例で製造した各腕時計用文字板について、以下のような方法により、光透過性を評価した。
まず、太陽電池と各腕時計用文字板とを暗室にいれた。その後、太陽電池単体でその受光面に対し、所定距離離間した白色蛍光灯（光源）からの光を入射させた。この際、太陽電池の発電電流をＡ［ｍＡ］とした。次に、前記太陽電池の受光面の上面に、腕時計用文字板を重ね合わせた状態で、前記と同様に所定距離離間した白色蛍光灯（光源）からの光を入射させた。この状態での、太陽電池の発電電流をＢ［ｍＡ］とした。そして、（Ｂ／Ａ）×１００で表される時計用文字板の光透過率を算出し、以下の５段階の基準に従い、評価した。光透過率が大きいほど、時計用文字板の光透過性は優れたものであるといえる。なお、各実施例の時計用文字板については、第１の板状部材の第１の面が白色蛍光灯（光源）側を向くように、太陽電池に重ね合わせ、比較例１〜５の時計用文字板については、平坦面（凹凸が設けられた面とは反対の面）が白色蛍光灯（光源）側を向くように、太陽電池に重ね合わせ、比較例６の時計用文字板については、同心円状に設けられた複数の凸条および溝からなる凹凸のパターンが設けられた面が白色蛍光灯（光源）側を向くように、太陽電池に重ね合わせた。
【００６４】
Ａ：４０％以上。
Ｂ：３２％以上４０％未満。
Ｃ：２５％以上３２％未満。
Ｄ：１７％以上２５％未満。
Ｅ：１７％未満。
【００６５】
４．電波透過性の評価
前記各実施例および各比較例で製造した各時計用文字板について、以下に示すような方法で電波透過性を評価した。
まず、時計ケースと、電波受信用のアンテナを備えた腕時計用内部モジュール（ムーブメント）とを用意した。
【００６６】
次に、時計ケース内に、腕時計用内部モジュール（ムーブメント）および、腕時計用文字板を組み込み、この状態での電波の受信感度を測定した。このとき、各実施例の時計用文字板については、第１の板状部材の第１の面が外表面側を向くようにし、比較例１〜５の時計用文字板については、平坦面（凹凸が設けられた面とは反対の面）が外表面側を向くようにし、比較例６の時計用文字板については、同心円状に設けられた複数の凸条および溝からなる凹凸のパターンが設けられた面が外表面側を向くようにした。
腕時計用文字板を組み込まない状態での受信感度を基準とし、腕時計用文字板を組み込んだ場合における受信感度の低下量（ｄＢ）を以下の４段階の基準に従い、評価した。電波の受信感度の低下が低いものほど、腕時計用文字板の電波透過性は優れたものであるといえる。
Ａ：感度の低下が認められない（検出限界以下）。
Ｂ：感度の低下が０．７ｄＢ未満で認められる。
Ｃ：感度の低下が０．７ｄＢ以上１．０ｄＢ未満。
Ｄ：感度の低下が１．０ｄＢ以上。
【００６７】
５．色調の安定性評価
前記各実施例および各比較例で製造した各腕時計用文字板を、温度：７５℃、湿度：９０％ＲＨの環境下に７２時間静置し、その直後に目視による観察を行い、以下の５段階の基準に従い、評価した。なお、各実施例の時計用文字板については、第１の板状部材の第１の面側から観察を行い、比較例１〜５の時計用文字板については、平坦面（凹凸が設けられた面とは反対の面）側から観察を行い、比較例６の時計用文字板については、同心円状に設けられた複数の凸条および溝からなる凹凸のパターンが設けられた面側から観察を行った。
【００６８】
Ａ：審美性の低下が全く認められない。
Ｂ：審美性の低下がほとんど認められない。
Ｃ：審美性の低下がわずかに認められる。
Ｄ：審美性の低下がはっきりと認められる。
Ｅ：審美性の低下が顕著に認められる。
これらの結果を表２に示す。
【００６９】
【表２】
0005671987.tif 000003
【００７０】
表２から明らかなように、本発明の時計用文字板は、いずれも優れた美的外観を有するとともに、光の透過性に優れていた。また、本発明の時計用文字板は、電波の透過性にも優れていた。これに対し、比較例では、満足な結果が得られなかった。
また、各実施例および各比較例で得られた時計用文字板を用いて、図７に示すような時計を組み立てた。このようにして得られた各時計について、上記と同様の試験、評価を行ったところ、上記と同様の結果が得られた。
【符号の説明】
【００７１】
１…時計用文字板  １１…第１の板状部材  １１１…第１の面  １１２…第２の面  １１３…凹凸  １２…第２の板状部材  １２１…第１の面  １２２…第２の面  １２３…凹凸  ９４…太陽電池  ８１…ムーブメント  ８２…胴（ケース）  ８３…裏蓋  ８４…ベゼル（縁）  ８５…ガラス板（カバーガラス）  ８６…巻真パイプ  ８７…りゅうず  ８７１…軸部  ８７２…溝  ８８…プラスチックパッキン  ８９…プラスチックパッキン  ９１…ゴムパッキン（りゅうずパッキン）  ９２…ゴムパッキン（裏蓋パッキン）  ９３…接合部（シール部）  １００…腕時計（携帯時計）  Ｈ１、Ｈ２…高低差  Ｐ１、Ｐ２…ピッチ  θ１、θ２…頂点の角度
【図１】
0005671987.tif 000004
【図２】
0005671987.tif 000005
【図３】
0005671987.tif 000006
【図４】
0005671987.tif 000007
【図５】
0005671987.tif 000008
【図６】
0005671987.tif 000009
【図７】
0005671987.tif 000010
【図８】
0005671987.tif 000011